表面に開孔部分を有する焼結金属からなる焼結機械部品であって、前記焼結金属に混和ちょう度400以上である液状のグリースを含浸したことを特徴とする焼結機械部品。前記焼結金属は、銅系焼結金属、鉄系焼結金属および鉄銅合金系焼結金属から選ばれた少なくとも一つの焼結金属であることを特徴とする請求項1記載の焼結機械部品。前記焼結金属の表面開孔率が、20~35であることを特徴とする請求項1または請求項2記載の焼結機械部品。前記液状のグリースは、基油に金属石けんまたはウレア化合物である増ちょう剤をグリース全体に対して05重量~5重量配合してなることを特徴とする請求項1、請求項2または請求項3記載の焼結機械部品。前記焼結機械部品が、歯車であることを特徴とする請求項1ないし請求項4のいずれか一項記載の焼結機械部品。前記焼結機械部品が、相手材となる機械部品と摺動または接触する部品であることを特徴とする請求項1ないし請求項4のいずれか一項記載の焼結機械部品。前記焼結機械部品は、該部品表面に前記液状のグリースを付着させてなることを特徴とする請求項1ないし請求項6のいずれか一項記載の焼結機械部品。表面に開孔部分を有する焼結金属に混和ちょう度400以上である液状のグリースを含浸してなる焼結機械部品の製造方法であって、前記焼結金属の原料となる金属粉末を含む混合物を金型に充填して部品形状に圧縮成形し、この成形物を焼結する工程と、得られた焼結金属に混和ちょう度400以上である液状のグリースを含浸する工程と、含浸後、油切りを行ない、部品表面に前記液状のグリースが付着した状態とする工程とを備えてなることを特徴とする焼結機械部品の製造方法。前記金属粉末として粒子径100メッシュ以下の金属粉末を使用し、圧粉密度は64~72gcm3の範囲で圧縮成形することを特徴とする請求項8記載の焼結機械部品の製造方法。焼結後に、サイジング、コイニング、またはバレル処理を施して、前記焼結金属の表面開孔率を20~35に調整することを特徴とする請求項8または請求項9記載の焼結機械部品の製造方法。本発明はこのような問題に対処するためになされたもので、静粛性、低トルク、高耐久性を兼ね備え、容易かつ安価に製造することができる焼結機械部品およびその製造方法の提供を目的とする。本発明の焼結機械部品は、表面に開孔部分を有する焼結金属からなる焼結機械部品であって、上記焼結金属に混和ちょう度400以上である液状のグリースを含浸したことを特徴とする。ここで焼結機械部品とは、JISZ2500に記載される、機械の構成部品として用いる粉末冶金製品をいう。また、混和ちょう度は、JISK2220で規定される方法により測定した25°Cにおける60回混和ちょう度である。上記焼結金属は銅系焼結金属、鉄系焼結金属および鉄銅合金系焼結金属から選ばれた少なくとも一つの焼結金属であることを特徴とする。また、上記焼結金属の表面開孔率が20~35であることを特徴とする。上記液状のグリースは、基油に金属石けんまたはウレア化合物である増ちょう剤をグリース全体に対して05重量~5重量配合することを特徴とする。また、上記焼結機械部品が歯車であることを特徴とする。本発明の焼結機械部品の製造方法は、表面に開孔部分を有する焼結金属に混和ちょう度400以上である液状のグリースを含浸してなる焼結機械部品の製造方法であって、上記焼結金属の原料となる金属粉末を含む混合物を金型に充填して部品形状に圧縮成形し、この成形物を焼結する工程と、得られた焼結金属に混和ちょう度400以上である液状のグリースを含浸する工程と、含浸後、油切りを行ない、部品表面に前記液状のグリースが付着した状態とする工程とを備えてなることを特徴とする。また、上記金属粉末として粒子径100メッシュ以下の金属粉末を使用し、圧粉密度は64~72gcm3の範囲で圧縮成形することを特徴とする。また、焼結後に、サイジング、コイニング、またはバレル処理を施して、上記焼結金属の表面開孔率を20~35に調整することを特徴とする。本発明の焼結機械部品は、焼結金属に混和ちょう度400以上である液状のグリースを含浸してなるので、該液状のグリースは、増ちょう剤の効果により焼結金属表面に付着しやすく、液状のグリースが焼結金属表面に常に存在する状態が得られ、相手材との間で良好な摺動が得られる。加えて、混和ちょう度400以上の液状のグリースであるため、なじみ運転等が不要であるとともに、摺動抵抗の変動を抑制できる。また、周囲の温度変化にかかわらず、焼結金属表面に液状のグリースが常に存在するので、異音発生の防止、摩耗の抑止が期待できる。また、焼結金属の表面開孔率が20~35であるので、焼結金属表面に保持された液状のグリースに加え、焼結金属に含浸された液状のグリースが染み出し、長時間運転した場合でも、異音発生の防止、摩耗の抑止が期待できる。上記焼結機械部品単独で異音発生の防止、摩耗の抑止が可能となり、焼結金属に潤滑油を含浸させた軸受と焼結機械部品とを組み合わせて製作する必要がないので、製造コストを低減することができる。本発明の焼結機械部品を形成する焼結金属としては、青銅、真ちゅう、洋銀などの銅系焼結金属、Fe系、Fe-C系焼結金属などの鉄系焼結金属、Fe-Cu-C系、Fe-C-Cu-Ni系焼結金属などの鉄銅合金系焼結金属、Fe-Cr系焼結金属などのステンレス系焼結金属、アルミニウム系焼結金属、チタン系焼結金属、超硬合金系焼結金属などを挙げることができる。本発明においては、これらの中で比較的安価であり、摺動性静粛性に耐え得ることから銅系焼結金属、鉄系焼結金属、鉄銅合金系焼結金属を用いることが好ましい。これらの焼結金属は、単独でも、2種類以上組み合わせても使用できる。本発明の焼結機械部品は、上記焼結金属に混和ちょう度400以上である液状のグリースを含浸してなる。焼結金属は、内部に焼結粒子間に形成される気孔を有し、この気孔内に液状のグリースが含浸される。焼結機械部品の製造工程は、まず、原料となる金属粉末とグラファイト等の添加材とを混合し、この混合物を金型に充填して部品形状等に圧縮成形する。そして、この成形物を焼結してサイジングを行なった後、真空含浸等により液状のグリースを含浸する。含浸後、必要に応じて油切りを行ない、部品表面に液状のグリースが薄く均一に付着した状態とする。本発明の焼結機械部品に用いられる焼結金属の表面開孔率は20~35であることが好ましい。表面開孔率が20より小さい場合、焼結金属内部に含浸されている液状のグリースが焼結金属表面に染み出しにくいため、表面に保持されている液状のグリースでのみ潤滑が行なわれることになる。また、表面開孔率が35より大きい場合、焼結金属内部に含浸されている液状のグリースの飛散や蒸発が起きやすく、長時間運転した場合など焼結金属表面の液状のグリースが不足して、異音摩耗などの異常が発生する可能性がある。表面開孔率は粉末の粒子径および圧粉体の密度で調整することができる。本発明においては粒子径100メッシュ以下の金属粉を使用し、圧粉密度は64~72gcm3の範囲で成形することによって表面開孔率を上記範囲に調整することができる。また、焼結後に、サイジングやコイニング、バレル処理を施すことにより、表面開孔率を微調整することもできる。本発明の焼結機械部品は、焼結金属に液状のグリースが含浸されているので、相手材が軟質金属または合成樹脂等の軟質材料から形成される機械部品であっても、相手材と摺動または接触する面に潤滑油が染み出し、摩耗異音発生を防ぐことができる。このため、本発明の焼結機械部品は、軟質材料から形成される機械部品と摺動または接触する要素を有する機械装置にも使用することができる。好適な機械装置の一例としては、焼結金属からなる駆動歯車と、合成樹脂からなる定着ローラ歯車やアイドラ歯車等が組み合わされている複写機やレーザービームプリンターの定着装置を挙げることができる。本発明の焼結機械部品の一例として複写機やプリンターに装着される歯車を図1により説明する。図1は複写機やレーザービームプリンター等の画像形成装置における定着部周辺部に装着される歯車を示す図である。1は焼結金属からなる駆動歯車、2は合成樹脂からなる定着ローラ歯車、3はアイドラ歯車、4は排紙ローラ歯車、5はヒーター、6は排紙ローラ、7は定着ローラをそれぞれ示す。焼結金属からなる駆動歯車1には液状のグリースが含浸されていて、相手材である合成樹脂からなる定着ローラ歯車2との接触噛み合いによる摩耗異音発生を防ぐことができるとともに、低トルクとなる。本発明において液状のグリースに用いる基油としては、一般的に使用されている基油であれば制限なく使用できる。例えば、ナフテン系、パラフィン系、流動パラフィン、水素化脱ろう油などの鉱油、ポリアルキレングリコールなどのポリグリコール油、アルキルジフェニルエーテル、ポリフェニルエーテルなどのエーテル系合成油、ジエステル油、ポリオールエステル油などのエステル系合成油、ポリジメチルシロキサン、ポリフェニルメチルシロキサンなどのシリコーン油、GTL基油、ポリαオレフィン油等の炭化水素系合成油、フッ素油等の基油が挙げられる。本発明において液状のグリースに用いる増ちょう剤は、一般的に使用されている増ちょう剤であれば特に制限なく使用することができる。例えば、リチウム石けん、リチウムコンプレックス石けん、力ルシウム石けん、カルシウムコンプレックス石けん、アルミニウム石けん、アルミニウムコンプレックス石けん等の金属石けん類、ジウレア化合物、ポリウレア化合物等のウレア化合物が挙げられる。これらの中で比較的安価であり、広い温度範囲で使用できることから金属石けんまたはウレア化合物を使用することが好ましい。本発明において上記増ちょう剤の配合割合は、得られるグリースの混和ちょう度が400以上となる割合で配合する。具体的には、増ちょう剤をグリース全体に対して05重量~5重量配合することが好ましい。混和ちょう度400以上である液状のグリースは、潤滑油の長所である流動性および潤滑性と、グリースの長所である保持性および非蒸発性とを合わせ持っている。すなわち、潤滑油が繊維である増ちょう剤に保持され、外部への流出が少なくなり、焼結機械部品としての耐久性が向上する。また流出した潤滑油も焼結部品表面に残りやすく、その結果、機械部品としての接触噛み合いによる摩耗異音発生を防ぐことができると共に、軸受の機能を有する場合も低トルクとなる。これに対して、潤滑油は、良好な流動性を有し潤滑性に優れているが、遠心力による飛散および蒸発を生じやすい。一方、通常のグリース混和ちょう度400未満は、保持力があって飛散しにくいが、流動性が悪く負荷が大きくなる欠点がある。